(57)【要約】  本発明は、光反射層と、前記光反射層上に備えられた光吸収層と、前記光反射層の前記光吸収層に対向する面の反対面、前記光反射層と前記光吸収層との間、または前記光吸収層の前記光反射層に対向する面の反対面に備えられたカラーフィルムと、を含む色発現層を含む装飾部材に関する。
2021504192.tif 000002
【特許請求の範囲】
【請求項１】
光反射層と、前記光反射層上に備えられた光吸収層と、前記光反射層の前記光吸収層に対向する面の反対面、前記光反射層と前記光吸収層との間、または前記光吸収層の前記光反射層に対向する面の反対面に備えられたカラーフィルムと、を含む色発現層を含む装飾部材。
【請求項２】
前記カラーフィルムは、前記カラーフィルムが備えられていない場合に比べて、前記カラーフィルムが存在する場合に、前記色発現層の色座標ＣＩＥ  Ｌ＊ａ＊ｂ＊におけるＬ＊ａ＊ｂ＊の差である色差△Ｅ＊ａｂが１を超えるようにした、請求項１に記載の装飾部材。
【請求項３】
基材が前記光反射層の前記光吸収層に対向する面の反対面に備えられ、前記カラーフィルムは、前記基材と前記光反射層との間、または前記基材の前記光反射層に対向する面の反対面に備えられる、請求項１または２に記載の装飾部材。
【請求項４】
基材が前記光吸収層の前記光反射層に対向する面の反対面に備えられ、前記カラーフィルムは、前記基材と前記光吸収層との間、または前記基材の前記光吸収層に対向する面の反対面に備えられる、請求項１または２に記載の装飾部材。
【請求項５】
前記カラーフィルムは、１枚、または同種または異種が２枚以上積層された状態である、請求項１から４のいずれか一項に記載の装飾部材。
【請求項６】
前記光吸収層は、厚さが異なる２以上の地点を含む、請求項１から５のいずれか一項に記載の装飾部材。
【請求項７】
前記光吸収層は、上面が、傾斜角が０度超過９０度以下の傾斜面を有する領域を１つ以上含み、前記光吸収層は、何れか１つの傾斜面を有する領域での厚さと異なる厚さを有する領域を１つ以上含む、請求項１から６のいずれか一項に記載の装飾部材。
【請求項８】
前記光吸収層は△Ｅ＊ａｂ＞１の異色性を有する、請求項１から７のいずれか一項に記載の装飾部材。
【請求項９】
前記光吸収層の上面は、コーン（ｃｏｎｅ）状の突出部または溝部を有するパターン、最高点が線状の突出部、または最低点が線状の溝部を有するパターン、またはコーン状の上面が切断された構造の突出部または溝部を有するパターンを含む、請求項１から８のいずれか一項に記載の装飾部材。
【請求項１０】
前記コーン状の突出部または溝部を有するパターンは、前記コーン状のパターンを上面から観察した時に、コーンの頂点を基準として３６０度回転時に同一の形態が２つ以下存在する、請求項９に記載の装飾部材。
【請求項１１】
前記最高点が線状の突出部、または最低点が線状の溝部を有するパターンは、上面から観察した時に、重心点を基準として３６０度回転時に同一の形態が１つしか存在しない、請求項９に記載の装飾部材。
【請求項１２】
前記光吸収層は、３８０〜７８０ｎｍで屈折率が０〜８である、請求項１から１１のいずれか一項に記載の装飾部材。
【請求項１３】
前記光吸収層は、４００ｎｍで消衰係数が０超過４以下である、請求項１から１２のいずれか一項に記載の装飾部材。
【請求項１４】
前記光反射層は、インジウム（Ｉｎ）、チタン（Ｔｉ）、スズ（Ｓｎ）、シリコン（Ｓｉ）、ゲルマニウム（Ｇｅ）、アルミニウム（Ａｌ）、銅（Ｃｕ）、ニッケル（Ｎｉ）、バナジウム（Ｖ）、タングステン（Ｗ）、タンタル（Ｔａ）、モリブデン（Ｍｏ）、ネオジム（Ｎｂ）、鉄（Ｆｅ）、クロム（Ｃｒ）、コバルト（Ｃｏ）、金（Ａｕ）、および銀（Ａｇ）から選択される１種または２種以上の材料；その酸化物；その窒化物；その酸窒化物；炭素および炭素複合体からなる群から選択される１種または２種以上の材料を含む単一層または多層である、請求項１から１３のいずれか一項に記載の装飾部材。
【請求項１５】
前記光吸収層は、インジウム（Ｉｎ）、チタン（Ｔｉ）、スズ（Ｓｎ）、シリコン（Ｓｉ）、ゲルマニウム（Ｇｅ）、アルミニウム（Ａｌ）、銅（Ｃｕ）、ニッケル（Ｎｉ）、バナジウム（Ｖ）、タングステン（Ｗ）、タンタル（Ｔａ）、モリブデン（Ｍｏ）、ネオジム（Ｎｂ）、鉄（Ｆｅ）、クロム（Ｃｒ）、コバルト（Ｃｏ）、金（Ａｕ）、および銀（Ａｇ）から選択される１種または２種以上の材料；その酸化物；その窒化物；その酸窒化物；炭素および炭素複合体からなる群から選択される１種または２種以上の材料を含む単一層または多層である、請求項１から１４のいずれか一項に記載の装飾部材。
【請求項１６】
装飾フィルムまたはモバイル機器のケースである、請求項１〜１５の何れか一項に記載の装飾部材。
【発明の詳細な説明】
【技術分野】
【０００１】
本発明は、装飾部材およびその製造方法に関する。具体的に、本発明は、モバイル機器や電子製品に用いられるのに適した装飾部材およびその製造方法に関する。
【背景技術】
【０００２】
携帯電話、種々のモバイル機器、家電製品は、製品の機能以外にも、製品のデザイン、例えば、色相、形態、パターンなどが、顧客の製品の価値付与において大きい役割をしている。デザインによって、製品の選好度および価格も左右されている。
【０００３】
一例として、携帯電話の場合、様々な色相と色感を様々な方法により実現して製品に適用している。携帯電話のケース素材自体に色を付与する方式や、色と模様を実現した装飾フィルムをケース素材に付着してデザインを付与する方式が用いられている。
【０００４】
従来の装飾フィルムにおいて、色相の発現は、印刷、蒸着などの方法により実現しようとしていた。異種の色相を単一面に表現する場合には、２回以上印刷しなければならず、立体パターンに多様な色を加えようとする場合は、現実的に実現が困難であった。また、従来の装飾フィルムは、見る角度によって色相が固定されており、やや変化があるとしても、色感差の程度に限定されていた。
【発明の概要】
【発明が解決しようとする課題】
【０００５】
本発明は、種々の色相を容易に実現することができ、必要に応じて、立体パターンに多数の色相を実現することができるとともに、見る角度によって色相変化を提供することができる装飾部材を提供することをその目的とする。
【課題を解決するための手段】
【０００６】
本出願の一実施態様は、光反射層と、前記光反射層上に備えられた光吸収層と、前記光反射層の前記光吸収層に対向する面の反対面、前記光反射層と前記光吸収層との間、または前記光吸収層の前記光反射層に対向する面の反対面に備えられたカラーフィルムと、を含む色発現層を含む装飾部材を提供する。
【０００７】
本出願の他の一実施態様によると、前記カラーフィルムは、前記カラーフィルムが備えられていない場合に比べて、前記カラーフィルムが存在する場合に、前記色発現層の色座標ＣＩＥ  Ｌ＊ａ＊ｂ＊におけるＬ＊ａ＊ｂ＊の差である色差△Ｅ＊ａｂが１を超えるようにする。
【０００８】
本出願の他の一実施態様によると、前記光反射層の前記光吸収層に対向する面の反対面、または前記光吸収層の前記光反射層に対向する面の反対面に基材が備えられる。前記基材が前記光反射層の前記光吸収層に対向する面の反対面に備えられ、前記カラーフィルムが前記光反射層の前記光吸収層に対向する面の反対面に位置する場合、前記カラーフィルムは、前記基材と前記光反射層との間、または前記基材の前記光反射層に対向する面の反対面に備えられることができる。前記基材が前記光吸収層の前記光反射層に対向する面の反対面に備えられ、前記カラーフィルムが前記光吸収層の前記光反射層に対向する面の反対面に位置する場合、前記カラーフィルムは、前記基材と前記光吸収層との間、または前記基材の前記光吸収層に対向する面の反対面に備えられることができる。
【０００９】
本出願の他の一実施態様によると、基材が前記光反射層の前記光吸収層に対向する面の反対面に備えられ、前記カラーフィルムは、前記基材と前記光反射層との間、または前記基材の前記光反射層に対向する面の反対面に備えられることができる。
【００１０】
本出願の他の一実施態様によると、基材が前記光吸収層の前記光反射層に対向する面の反対面に備えられ、前記カラーフィルムは、前記基材と前記光吸収層との間、または前記基材の前記光吸収層に対向する面の反対面に備えられることができる。
【００１１】
この際、前記カラーフィルムは、１枚、または同種または異種が２枚以上積層された状態で備えられることができる。
【００１２】
本出願の他の一実施態様によると、前記光吸収層は、厚さが異なる２以上の地点を含む。
【００１３】
本出願の他の一実施態様によると、前記光吸収層は、厚さが異なる２以上の領域を含む。
【００１４】
本出願の他の一実施態様によると、前記光吸収層は、上面が、傾斜角が０度超過９０度以下の傾斜面を有する領域を１つ以上含み、前記光吸収層は、何れか１つの傾斜面を有する領域での厚さと異なる厚さを有する領域を１つ以上含む。
【００１５】
本出願の他の一実施態様によると、前記光吸収層は、厚さが次第に変わる領域を１つ以上含む。
【００１６】
本出願の他の一実施態様によると、前記光吸収層は、上面が、傾斜角が０度超過９０度以下の傾斜面を有する領域を１つ以上含み、少なくとも１つの傾斜面を有する領域は、光吸収層の厚さが次第に変わる構造を有する。
【００１７】
本出願の他の一実施態様によると、前記光吸収層は、４００ｎｍで消衰係数（ｋ）値が０超過４以下である。
【００１８】
本出願の他の一実施態様によると、前記装飾部材は、装飾フィルム、またはモバイル機器のケース、または家電製品のケース、またはカラー装飾が要求される生活用品である。
【発明の効果】
【００１９】
本明細書に記載の実施態様によると、外部光が色発現層を介して入射する時の入射経路と、反射する時の反射経路のそれぞれで光吸収がなされ、外部光は、光吸収層の表面と光反射層の表面でそれぞれ反射されるため、光吸収層の表面における反射光と、光反射層の表面における反射光との間に強め合う干渉および弱め合う干渉現象が生じる。上記のような入射経路と反射経路における光吸収と、強め合う干渉および弱め合う干渉現象により、特定の色相が発現されることができる。したがって、光反射層の材料による反射率スペクトルと光吸収層の組成によって、特定の色相を実現することができる。また、発現される色相は厚さ依存性を有しているため、同じ物質構成を有する場合にも、その厚さによって色相を変化させることができる。さらに、カラーフィルムをさらに備えることで、前記光反射層と光吸収層の材料および厚さが決定されている場合にも、実現可能な色相の幅をより大きく増加させることができる。カラーフィルムの追加による色相変化幅は、カラーフィルムの適用前後におけるＬ＊ａ＊ｂ＊の差である色差（△Ｅ＊ａｂ）と定義することができる。さらに、同一面で、光吸収層が厚さの異なる２以上の地点または領域を有するようにすることで、複数の色相発現が可能であり、立体パターンに色発現層を形成することで、立体パターンに種々の色相を実現することができる。
【００２０】
また、光吸収層の上面が少なくとも１つの傾斜面を有するようにする場合、見る角度によって、発現される色相の変化を実現することができるだけでなく、簡単な工程により、光吸収層が厚さの異なる２以上の領域を有するように製造することができる。
【図面の簡単な説明】
【００２１】
【図１】本発明の実施態様に係る装飾部材の積層構造を例示した図である。
【図２】本発明の実施態様に係る装飾部材の積層構造を例示した図である。
【図３】本発明の実施態様に係る装飾部材の積層構造を例示した図である。
【図４】光反射層および光吸収層の構造での色相発現の作用原理を説明するための模式図である。
【図５】本発明の実施態様に係る装飾部材の積層構造を例示した図である。
【図６】本発明の実施態様に係る装飾部材の積層構造を例示した図である。
【図７】本出願の実施態様に係る装飾部材の光吸収層の上面の構造を例示した図である。
【図８】本出願の実施態様に係る装飾部材の光吸収層の上面の構造を例示した図である。
【図９】本出願の実施態様に係る装飾部材の光吸収層の上面の構造を例示した図である。
【図１０】本出願の実施態様に係る装飾部材の光吸収層の上面の構造を例示した図である。
【図１１】本発明の実施態様に係る装飾部材の積層構造を例示した図である。
【図１２】本発明の実施態様に係る装飾部材の積層構造を例示した図である。
【図１３】本発明の実施態様に係る装飾部材の積層構造を例示した図である。
【図１４】本発明の実施態様に係る装飾部材の積層構造を例示した図である。
【図１５】光吸収層の厚さによって、色相が異なって発現されることを示した図である。
【図１６】光吸収層の厚さによって、色相が異なって発現されることを示した図である。
【図１７】光吸収層の厚さによって、色相が異なって発現されることを示した図である。
【図１８】実施例で用いられたカラーフィルムの光透過率を示した図である。
【図１９】実施例で用いられたカラーフィルムの光反射率を示した図である。
【図２０】アルミニウム酸窒化物のｎおよびｋ値を示したグラフである。
【図２１】比較例１および２と、実施例１および２で製造された装飾部材の色相を示した図である。
【図２２】比較例３〜６で製造された装飾部材の色相を示した図である。
【図２３】実施例３〜６で製造された装飾部材の色相を示した図である。
【図２４】実施例７〜１０で製造された装飾部材の色相を示した図である。
【図２５】実施例１１〜１４で製造された装飾部材の色相を示した図である。
【図２６】実施例１５〜１８で製造された装飾部材の色相を示した図である。
【図２７】実施例１９〜３６と比較例７および８で用いられた異色性パターンを有するＰＥＴ基材またはガラスの断面構造を示した図である。
【図２８】実施例１９〜２７および比較例７〜９で製造された装飾部材の色相を示した図である。
【図２９】実施例２８〜３６および比較例１０〜１２で製造された装飾部材の色相を示した図である。
【図３０】実施例３７および比較例１３で製造された装飾部材の色相を示した図である。
【図３１】光吸収層および光反射層を区別する方法を示した図である。
【発明を実施するための形態】
【００２２】
以下で、本発明を詳細に説明する。
【００２３】
本明細書において、「地点」とは、面積を有しない１つの位置を意味する。本明細書では、光吸収層の厚さが互いに異なる地点が２以上存在するという点を示すために、上記の表現が用いられる。
【００２４】
本明細書において、「領域」とは、一定面積を有する部分を表現する。例えば、前記装飾部材を、光反射層が下部、前記光吸収層が上部に置かれるように地面におき、前記傾斜面の両端部または厚さが等しい両端部を地面に対して垂直に区分した時に、傾斜面を有する領域は、前記傾斜面の両端部で区分された面積を意味し、厚さが等しい領域は、前記厚さが等しい両端部で区分された面積を意味する。
【００２５】
本明細書において、「面」または「領域」は、平面であってもよいが、これに限定されず、全部または一部が曲面であってもよい。例えば、垂直断面の形態が、円や楕円の弧の一部、波構造、ジグザグなどである構造が含まれ得る。
【００２６】
本明細書において、「傾斜面」とは、前記装飾部材を、光反射層が下部、前記光吸収層が上部に置かれるように地面においた時に、地面を基準として上面が成す角度が０度超過９０度以下である面を意味する。
【００２７】
本明細書において、ある層の「厚さ」とは、該当層の下面から上面までの最短距離を意味する。
【００２８】
本明細書において、「または」とは、他に定義しない限り、挙げられたものなどを選択的にまたは全て含む場合、すなわち、「および／または」の意味を表す。
【００２９】
本明細書において、「層」とは、該当層が存在する面積を７０％以上覆っているものを意味する。好ましくは７５％以上、より好ましくは８０％以上覆っているものを意味する。
【００３０】
本出願の一実施態様に係る装飾部材は、光反射層と、前記光反射層上に備えられた光吸収層と、前記光反射層の前記光吸収層に対向する面の反対面、前記光反射層と前記光吸収層との間、または前記光吸収層の前記光反射層に対向する面の反対面に備えられたカラーフィルムと、を含む色発現層を含むことを特徴とする。
【００３１】
前記カラーフィルムは、前記カラーフィルムが備えられていない場合に比べて、前記カラーフィルムが存在する場合に、前記色発現層の色座標ＣＩＥ  Ｌ＊ａ＊ｂ＊におけるＬ＊ａ＊ｂ＊の空間での距離である色差△Ｅ＊ａｂが１を超えるようにするものであれば特に限定されない。
【００３２】
色の表現はＣＩＥ  Ｌ＊ａ＊ｂ＊で表現可能であり、色差は、Ｌ＊ａ＊ｂ＊の空間での距離（△Ｅ＊ａｂ）を利用して定義されることができる。具体的に、
【数１】
2021504192.tif 000003
であり、０＜△Ｅ＊ａｂ＜１の範囲内では、観察者が色差を認知することができない［参考文献：Ｍａｃｈｉｎｅ  Ｇｒａｐｈｉｃｓ  ａｎｄ  Ｖｉｓｉｏｎ  ２０（４）：３８３−４１１］。したがって、本明細書では、カラーフィルムの追加による色差を△Ｅ＊ａｂ＞１と定義することができる。
【００３３】
図１の（ａ）に、光反射層２０１、光吸収層３０１、およびカラーフィルム４０１が順に積層された構造を、図１の（ｂ）に、光反射層２０１、カラーフィルム４０１、および光吸収層３０１が順に積層された構造を、そして図１の（ｃ）に、カラーフィルム４０１、光反射層２０１、および光吸収層３０１が順に積層された構造を例示した。
【００３４】
前記カラーフィルムは、基材の役割を果たすこともできる。例えば、基材として使用可能なものに、染料または顔料を添加することでカラーフィルムとして用いられることができる。
【００３５】
前記光反射層の前記光吸収層に対向する面の反対面、または前記光吸収層の前記光反射層に対向する面の反対面に、基材が備えられることができる。
【００３６】
例えば、前記基材が前記光反射層の前記光吸収層に対向する面の反対面に備えられ、前記カラーフィルムが前記光反射層の前記光吸収層に対向する面の反対面に位置する場合、前記カラーフィルムは、前記基材と前記光反射層との間、または前記基材の前記光反射層に対向する面の反対面に備えられることができる。他の一例として、前記基材が前記光吸収層の前記光反射層に対向する面の反対面に備えられ、前記カラーフィルムが前記光吸収層の前記光反射層に対向する面の反対面に位置する場合、前記カラーフィルムは、前記基材と前記光吸収層との間、または前記基材の前記光吸収層に対向する面の反対面に備えられることができる。
【００３７】
本出願の他の一実施態様によると、前記光反射層の前記光吸収層に対向する面の反対面に基材が備えられ、カラーフィルムがさらに備えられる。図２の（ａ）には、カラーフィルム４０１が光吸収層３０１の光反射層２０１側の反対面に備えられた構造、図２の（ｂ）には、カラーフィルム４０１が光吸収層３０１と光反射層２０１との間に備えられた構造、図２の（ｃ）には、カラーフィルム４０１が光反射層２０１と基材１０１との間に備えられた構造、図２の（ｄ）には、カラーフィルム４０１が基材１０１の光反射層２０１側の反対面に備えられた構造を示している。図２の（ｅ）には、カラーフィルム４０１ａ、４０１ｂ、４０１ｃ、４０１ｄが、それぞれ光吸収層３０１の光反射層２０１側の反対面、光吸収層３０１と光反射層２０１との間、光反射層２０１と基材１０１との間、および基材１０１の光反射層２０１側の反対面に備えられた構造を例示しているが、これらにのみ限定されるものではなく、カラーフィルム４０１ａ、４０１ｂ、４０１ｃ、４０１ｄのうち１〜３個は省略されてもよい。
【００３８】
本出願の他の一実施態様によると、前記光吸収層の前記光反射層に対向する面の反対面に基材が備えられ、カラーフィルムがさらに備えられる。図３の（ａ）には、カラーフィルム４０１が基材１０１の光吸収層３０１側の反対面に備えられた構造、図３の（ｂ）には、カラーフィルム４０１が基材１０１と光吸収層３０１との間に備えられた構造、図３の（ｃ）には、カラーフィルム４０１が光吸収層３０１と光反射層２０１との間に備えられた構造、図３の（ｄ）には、カラーフィルム４０１が光反射層２０１の光吸収層３０１側の反対面に備えられた構造を示している。図３の（ｅ）には、カラーフィルム４０１ａ、４０１ｂ、４０１ｃ、４０１ｄが、それぞれ基材１０１の光吸収層３０１側の反対面、基材１０１と光吸収層３０１と間、光吸収層３０１と光反射層２０１との間、および光反射層２０１の光吸収層３０１側の反対面に備えられた構造を例示しているが、これらにのみ限定されるものではなく、カラーフィルム４０１ａ、４０１ｂ、４０１ｃ、４０１ｄのうち１〜３個は省略されてもよい。
【００３９】
図２（ｂ）と図３（ｃ）のような構造は、カラーフィルムの可視光透過率が０％を超えると、光反射層でカラーフィルムを通過して入射した光を反射することができるため、光吸収層と光反射層の積層による色相実現が可能である。
【００４０】
図２（ｃ）、図２（ｄ）、および図３（ｄ）のような構造では、カラーフィルムの追加による色差変化を認識できるように、光反射層２０１のカラーフィルムから発現される色相の光透過率が１％以上、好ましくは３％以上、より好ましくは５％以上であることが好ましい。このような可視光線透過率の範囲で、透過された光がカラーフィルムによる色相と混合されることができるためである。
【００４１】
前記カラーフィルムは、１枚、または同種または異種が２枚以上積層された状態で備えられることができる。
【００４２】
前記カラーフィルムとしては、上述の光反射層および光吸収層の積層構造から発現される色相とともに組み合わされ、所望の色相を発現することができるものが使用可能である。例えば、顔料および染料の１種または２種以上がマトリックス樹脂中に分散されて色相を呈するカラーフィルムが使用できる。上記のようなカラーフィルムは、図１〜図３のように、カラーフィルムが備えられ得る位置にカラーフィルム形成用組成物を直接コーティングして形成してもよく、別の基材にカラーフィルム形成用組成物をコーティングするか、キャスティング、押出などの公知の成形方法によりカラーフィルムを製造した後、図１〜図３のように、カラーフィルムが備えられ得る位置にカラーフィルムを配置または付着する方法を用いてもよい。コーティング方法としては、湿式コーティングまたは乾式コーティングが用いられることができる。
【００４３】
前記カラーフィルムに含まれ得る顔料および染料としては、最終的な装飾部材から所望の色相を達成することができるものとして、当技術分野において公知のものなどから選択されることができ、赤色系、黄色系、紫色系、青色系、ピンク色系などの顔料および染料のうち１種または２種以上が使用できる。具体的に、ペリノン（ｐｅｒｉｎｏｎｅ）系赤色染料、アントラキノン系赤色染料、メチン系黄色染料、アントラキノン系黄色染料、アントラキノン系紫色染料、フタロシアニン系青色染料、チオインジゴ（ｔｈｉｏｉｎｄｉｇｏ）系ピンク色染料、イソインジゴ（ｉｓｏｉｎｄｉｇｏ）系ピンク色染料などの染料が単独でまたは組み合わされて用いられることができる。カーボンブラック、銅フタロシアニン（Ｃ．Ｉ．ピグメントブルー１５：３）、Ｃ．Ｉ．ピグメントレッド１１２、ピグメントブルー、イソインドリンイエローなどの顔料が単独でまたは組み合わされて用いられてもよい。上記のような染料または顔料としては、市販のものが使用でき、例えば、Ｃｉｂａ  ＯＲＡＣＥＴ社、チョグァンペイント（株）などの材料が使用可能である。前記染料または顔料の種類およびこれらの色相は例示にすぎず、公知の染料または顔料が多様に使用可能であり、これにより、さらに様々な色相を実現することができる。
【００４４】
前記カラーフィルムに含まれるマトリックス樹脂としては、透明フィルム、プライマー層、接着層、コーティング層などの材料として公知されている材料が使用でき、特にその材料に限定されない。例えば、アクリル系樹脂、ポリエチレンテレフタレート系樹脂、ウレタン系樹脂、線状オレフィン系樹脂、シクロオレフィン系樹脂、エポキシ系樹脂、トリアセチルセルロース系樹脂などの種々の材料が選択されることができ、前記例示された材料の共重合体または混合物も使用可能である。
【００４５】
前記カラーフィルムが、前記光反射層または前記光吸収層よりも装飾部材の観察位置に近く配置された場合、例えば、図２の（ａ）、（ｂ）、図３の（ａ）、（ｂ）、（ｃ）のような構造では、前記カラーフィルムは、光反射層、光吸収層、または光反射層と光吸収層の積層構造から発現される色相の光透過率が１％以上、好ましくは３％以上、より好ましくは５％以上であることが好ましい。これにより、カラーフィルムから発現される色相と、光反射層、光吸収層、またはこれらの積層構造から発現される色相がともに組み合わされて所望の色相を達成することができる。
【００４６】
前記カラーフィルムの厚さは特に限定されず、所望の色相を呈することができれば、当技術分野において通常の知識を有する者が厚さを選択して設定することができる。例えば、カラーフィルムの厚さは、５００ｎｍ〜１ｍｍであることができる。
【００４７】
前記実施態様によると、光吸収層では、光の入射経路および反射経路で光吸収がなされ、また、光は光吸収層の表面、および光吸収層と光反射層との界面でそれぞれ反射し、２つの反射光が強め合う干渉または弱め合う干渉をすることになる。本明細書において、光吸収層の表面で反射される光は表面反射光、光吸収層と光反射層との界面で反射される光は界面反射光と表現されることができる。図４に、このような作用原理の模式図を示した。図４には、基材１０１が光反射層２０１側に備えられ、カラーフィルム４０１が基材１０１側に備えられた構造が例示されているが、かかる構造に限定されず、カラーフィルム４０１および基材１０１の位置は、上述の説明のように他の位置に配置されてもよい。
【００４８】
本出願の他の一実施態様によると、前記光吸収層がパターンを含む場合、前記パターンは、対称構造、非対称構造、またはこれらの組み合わせであってもよい。
【００４９】
一例によると、前記光吸収層は対称構造のパターンを含むことができる。対称構造としては、プリズム構造、レンチキュラレンズ構造などが含まれる。
【００５０】
図５および図６に、光吸収層３０１が対称構造のパターンを有する例を示した。図５は、基材１０１が光反射層２０１側に備えられた構造であり、図６は、基材１０１が光吸収層３０１側に備えられた構造である。図５および図６によると、基材１０１の一面、すなわち、基材２０１の光反射層２０１に接する面にパターンが備えられた形態を有する。このパターンの構造によって、光反射層２０１および光吸収層３０１が同一のパターンを有する。図５および図６には、パターンが基材１０１に付着されている形態を示したが、基材の一面をパターンの形態に変形させる方法により、パターンを有する一体型基材が用いられてもよい。また、基材１０１がパターンを有さず、光反射層２０１の光吸収層３０１に接する面にパターンが備えられるか、光反射層２０１は平坦面を有し、光吸収層３０１の光反射層２０１に接する面の反対面のみにパターンを有してもよい。図５および図６には、カラーフィルム４０１が、基材１０１側、基材１０１とパターンとの間、光吸収層３０１側、または光吸収層３０１と光反射層２０１との間に備えられた構造が示されている。しかし、これらにのみ限定されるものではなく、カラーフィルム１０１は、示された位置の２ヶ所以上に備えられてもよい。本出願の他の一実施態様によると、前記光吸収層が非対称構造のパターンを含むことができる。
【００５１】
本明細書において、非対称構造とは、上面、側面、または断面で観察した時に、少なくとも１つの面で非対称構造を有することを意味する。このように非対称構造を有する場合、前記装飾部材は異色性を発現することができる。異色性とは、見る角度によって異なる色相が観測されることを意味する。
【００５２】
異色性は、上述の色差に関連した
【数２】
2021504192.tif 000004
で表することができ、見る角度による色差がＥ＊ａｂ＞１である場合、異色性があると定義することができる。
【００５３】
一例によると、前記光吸収層は、△Ｅ＊ａｂ＞１の異色性を有するものであることができる。
【００５４】
一例によると、前記光吸収層は、上面がコーン（ｃｏｎｅ）状の突出部または溝部を有するパターンを含む。コーン状は、円錐、楕円錐、または多角錐の形態を含む。ここで、多角錐の底面の形態としては、三角形、四角形、突出点が５個以上の星状などが挙げられる。前記コーン状は、光吸収層の上面に形成された突出部の形態であってもよく、光吸収層の上面に形成された溝部の形態であってもよい。前記突出部は断面が三角形であり、前記溝部は断面が逆三角形の形態である。光吸収層の下面も、光吸収層の上面と同一の形態を有することができる。
【００５５】
一例によると、前記光吸収層の上面は、コーン（ｃｏｎｅ）状の突出部または溝部を有するパターン、最高点が線状の突出部、または最低点が線状の溝部を有するパターン、またはコーン状の上面が切断された構造の突出部または溝部を有するパターンを含むことができる。
【００５６】
一例によると、前記コーン状のパターンは非対称構造を有することができる。例えば、前記コーン状のパターンを上面から観察した時に、コーンの頂点を基準として３６０度回転時に、同一の形態が３つ以上存在する場合には、前記パターンから異色性が発現されにくい。しかし、前記コーン状のパターンを上面から観察した時に、コーンの頂点を基準として３６０度回転時に同一の形態が２つ以下存在する場合に、異色性が発現されることができる。図７はコーン状の上面を示した図であって、（ａ）は何れも対称構造のコーン状を示した図であり、（ｂ）は非対称構造のコーン状を例示した図である。
【００５７】
一例によると、前記最高点が線状の突出部、または最低点が線状の溝部を有するパターンは、上面から観察した時に、重心点を基準として３６０度回転時に同一の形態が１つしか存在しないものであることができる。
【００５８】
対称構造のコーン状は、コーン状の底面が円であるか、各辺の長さが等しい正多角形であり、コーンの頂点が、底面の重心点の垂直線上に存在する構造である。しかし、非対称構造のコーン状は、それを上面から観察した時に、コーンの頂点の位置が、底面の重心点ではない点の垂直線上に存在する構造であるか、底面が非対称構造の多角形または楕円である構造である。底面が非対称構造の多角形である場合は、多角形の辺または角の少なくとも１つを、残りと異なるように設計することができる。
【００５９】
例えば、図８のように、コーンの頂点の位置を変更することができる。具体的に、図８の第１の図のように、上面から観察した時に、コーンの頂点を底面の重心点Ｏ１の垂直線上に位置するように設計する場合、コーンの頂点を基準として３６０度回転時に、４つの同一の構造を得ることができる（４  ｆｏｌｄ  ｓｙｍｍｅｔｒｙ）。しかし、コーンの頂点を底面の重心点Ｏ１ではない位置Ｏ２に設計することで、対称構造が破れる。底面の一辺の長さをｘ、コーンの頂点の移動距離をａおよびｂ、コーンの頂点（Ｏ１またはＯ２）から底面まで垂直に連結した線の長さであるコーン状の高さをｈ、底面とコーンの側面が成す角度をθｎとしたときに、図８の面１、面２、面３、および面４について、下記のようにコサイン値が得られる。
【数３】
2021504192.tif 000005
【００６０】
この際、θ１とθ２は同一であるため異色性がない。しかし、θ３とθ４は異なり、│θ３−θ４│は二つの色間の色差（Ｅ＊ａｂ）を意味するため、異色性を示すことができる。ここで、│θ３−θ４│＞０である。このように、コーンの底面と側面が成す角度を利用して、対称構造がどれくらい破れているか、すなわち、非対称の程度を定量的に示すことができる。このような非対称の程度を示す数値は、異色性の色差に比例する。
【００６１】
他の一例によると、前記光吸収層は、最高点が線状の突出部、または最低点が線状の溝部を有するパターンを含む。前記線状は直線状であってもよく、曲線状であってもよく、曲線と直線の両方を含んでもよい。線状の突出部または溝部を有するパターンを上面から観察した時に、上面の重心点を基準として３６０度回転時に同一の形態が２つ以上存在する場合には、異色性を発現しにくい。しかし、線状の突出部または溝部を有するパターンを上面から観察した時に、上面の重心点を基準として３６０度回転時に同一の形態が１つしか存在しない場合には、異色性を発現することができる。図９は、線状の突出部を有するパターンの上面を示した図であって、（ａ）は、異色性を発現しない線状の突出部を有するパターンを例示した図であり、（ｂ）は、異色性を発現する線状の突出部を有するパターンを例示した図である。図９（ａ）のＸ−Ｘ´断面は二等辺三角形または正三角形であり、図９（ｂ）のＹ−Ｙ´断面は側辺の長さが互いに異なる三角形である。
【００６２】
他の一例によると、前記光吸収層は、上面が、コーン状の上面が切断された構造の突出部または溝部を有するパターンを含む。このようなパターンの断面は、台形または逆台形の形態であることができる。この場合にも、上面、側面、または断面が非対称構造を有するように設計することで、異色性を発現することができる。
【００６３】
上記で例示した構造の他にも、図１０のような様々な突出部または溝部パターンを実現することができる。
【００６４】
本出願の他の一実施態様によると、前記光吸収層は、厚さが異なる２以上の領域を含むことができる。
【００６５】
図３１を参照して、光吸収層と光反射層について説明する。図３１の装飾部材には、光が入って来る方向を基準として、各層（ｌａｙｅｒ）がＬｉ−１層、Ｌｉ層、およびＬｉ＋１層の順に積層されており、Ｌｉ−１層とＬｉ層との間に界面（ｉｎｔｅｒｆａｃｅ）Ｉｉが位置し、Ｌｉ層とＬｉ＋１層との間に界面Ｉｉ＋１が位置する。
【００６６】
薄膜干渉が起こらないように、各層に垂直な方向に特定波長を有する光を照射した時に、界面Ｉｉでの反射率は、下記数学式１で表することができる。
［数学式１］
【数４】
2021504192.tif 000006
【００６７】
前記数学式１中、ｎｉ（λ）は、ｉ番目の層の波長（λ）による屈折率を意味し、ｋｉ（λ）は、ｉ番目の層の波長（λ）による消衰係数（ｅｘｔｉｎｃｔｉｏｎ  ｃｏｅｆｆｉｃｉｅｎｔ）を意味する。消衰係数は、特定波長で対象物質が光をどれくらい強く吸収するかを定義する尺度であって、定義は上述のとおりである。
【００６８】
前記数学式１を適用し、各波長で計算された界面Ｉｉでの波長毎の反射率の和をＲｉとしたときに、Ｒｉは下記の数学式２のとおりである。
［数学式２］
【数５】
2021504192.tif 000007
【００６９】
前記実施態様に係る構造の例示を図１１および図１２に示した。図１１および図１２は、基材１０１、光反射層２０１、および光吸収層３０１が積層された構造に加えて、カラーフィルム４０１がさらに備えられた構造を例示した図である。図１１および図１２には、基材１０１が光反射層２０１側に備えられた構造を例示しているが、これらにのみ限定されるものではなく、基材１０１は光吸収層３０１側に備えられてもよい。図１１および図１２によると、前記光吸収層３０１は、互いに異なる厚さを有する２以上の地点を有する。図１１によると、Ａ地点とＢ地点での光吸収層３０１の厚さが異なる。図１２によると、Ｃ領域とＤ領域での光吸収層３０１の厚さが異なる。図１１および図１２には、１つのカラーフィルム４０１が備えられた例のみを示したが、カラーフィルム４０１は２つ以上備えられることができる。
【００７０】
本出願の他の一実施態様によると、前記光吸収層は、上面が、傾斜角が０度超過９０度以下の傾斜面を有する領域を１つ以上含み、前記光吸収層は、何れか１つの傾斜面を有する領域での厚さと異なる厚さを有する領域を１つ以上含む。
【００７１】
前記光反射層の上面の傾斜度のような表面特性は、前記光吸収層の上面と同一であることができる。例えば、光吸収層の形成時に蒸着方法を利用することで、光吸収層の上面が、光反射層の上面と同一の傾斜度を有することができる。
【００７２】
図１３に、上面が傾斜面を有する光吸収層を含む装飾部材の構造を例示した。カラーフィルム４０１、基材１０１、光反射層２０１、および光吸収層３０１が積層された構造であって、光吸収層３０１のＥ領域での厚さｔ１とＦ領域での厚さｔ２が異なる。
【００７３】
図１３は、互いに向かい合う傾斜面、すなわち、断面が三角形である構造を有する光吸収層に関する。図１３のように、互いに向かい合う傾斜面を有するパターンの構造では、同一の条件で蒸着を行っても、三角形構造の２つの面で光吸収層の厚さが異なる。したがって、１回の工程だけで、厚さが異なる２以上の領域を有する光吸収層を形成することができる。これにより、光吸収層の厚さによって発現色相が異なることになる。この際、光反射層の厚さが一定以上であると、色相の変化に影響を与えない。
【００７４】
図１３には、基材１０１が光反射層２０１側に備えられ、カラーフィルム４０１が基材１０１側に備えられた構造が例示されているが、このような構造に限定されず、カラーフィルム４０１および基材１０１の位置は、上述の説明のように他の位置に配置されてもよい。また、図１３の基材１０１は、光反射層２０１と接する面が平坦面であるが、基材１０１の光反射層２０１と接する面は、光反射層２０１の上面と同一の勾配を有するパターンを有してもよい。この場合、基材のパターンの勾配差によって、光吸収層の厚さにも差が生じ得る。しかし、これに限定されず、他の蒸着方法を利用して基材と光吸収層が異なる勾配を有するようにしても、パターンの両側で光吸収層の厚さが異なるようにして、上述の異色性を示すことができる。
【００７５】
本出願の他の一実施態様によると、前記光吸収層は、厚さが次第に変わる領域を１つ以上含む。図１１によると、光吸収層の厚さが次第に変わる構造が例示されている。
【００７６】
本出願の他の一実施態様によると、前記光吸収層は、上面が、傾斜角が０度超過９０度以下の傾斜面を有する領域を１つ以上含み、少なくとも１つの傾斜面を有する領域は、光吸収層の厚さが次第に変わる構造を有する。図１４に、上面が傾斜面を有する領域を含む光吸収層の構造を例示した。図１４のＧ領域とＨ領域は、両方とも光吸収層の上面が傾斜面を有し、光吸収層の厚さが次第に変わる構造を有する。
【００７７】
一例によると、前記光吸収層は、傾斜角が１度〜９０度の範囲内である第１傾斜面を有する第１領域を含み、上面が、前記第１傾斜面と傾斜方向が異なるか傾斜角が異なる傾斜面を有するか、上面が水平である第２領域をさらに含むことができる。この際、前記第１領域と前記第２領域で、光吸収層の厚さが互いに異なることができる。
【００７８】
他の一例によると、前記光吸収層は、傾斜角が１度〜９０度の範囲内である第１傾斜面を有する第１領域を含み、上面が、前記第１傾斜面と傾斜方向が異なるかまたは傾斜角が異なる傾斜面を有するか、上面が水平である２つ以上の領域をさらに含むことができる。この際、前記第１領域および前記２つ以上の領域での光吸収層の厚さは、何れも互いに異なることができる。
【００７９】
前記光吸収層は、屈折率（ｎ）、消衰係数（ｋ）、および厚さ（ｔ）によって種々の色相が実現可能である。図１５は、光吸収層の厚さによる、波長毎の反射率を示した図であり、図１６は、これにより実現した色相を示した図である。具体的に、図９は、ＣｕＯ／ＣｕのＣｕＯ蒸着厚さ毎の反射率シミュレーショングラフであり、同一の蒸着条件で、ＣｕＯの厚さを１０〜６０ｎｍに変更しながら作成した資料である。
【００８０】
図１７は、視野角度によって異なる色相が観察されることを示すシミュレーション結果である。図１７は、ＣｕＯＮ／Ａｌのシミュレーション結果である。図１７では、光吸収層の厚さを１０ｎｍから１０ｎｍまで１０ｎｍずつ増加させ、入射角を０度から６０度まで１５度間隔で調整している。このようなシミュレーション結果から、本出願の実施態様に係る構造で、光吸収層の厚さおよび上面の傾斜角を調整することで、種々の色相を実現することができることが分かる。これに加えて、カラーフィルムを備えることで、さらに種々の色相を実現することができる。
【００８１】
前記光反射層としては、光を反射することができる材料であれば特に限定されないが、光反射率は材料によって決定され、例えば、５０％以上で色相実現が容易である。光反射率はエリプソメータ（ｅｌｌｉｐｓｏｍｅｔｅｒ）を用いて測定することができる。
【００８２】
前記光吸収層は、４００ｎｍで屈折率（ｎ）が０〜８であることが好ましく、０〜７であってもよく、０．０１〜３であってもよく、２〜２．５であってもよい。屈折率（ｎ）は、ｓｉｎ  θ１／ｓｉｎ  θ２（θ１は、光吸収層の表面から入射される光の角であり、θ２は、光吸収層の内部での光の屈折角である）により計算されることができる。
【００８３】
前記光吸収層は、３８０〜７８０ｎｍで屈折率（ｎ）が０〜８であることが好ましく、０〜７であってもよく、０．０１〜３であってもよく、２〜２．５であってもよい。
【００８４】
前記光吸収層は、４００ｎｍで消衰係数（ｋ）が０超過４以下であり、０．０１〜４であることが好ましく、０．０１〜３．５であってもよく、０．０１〜３であってもよく、０．１〜１であってもよい。消衰係数（ｋ）は、−λ／４πＩ（ｄＩ／ｄｘ）（ここで、光吸収層内で経路単位長さ（ｄｘ）、例えば、１ｍ当たりの光の強度の減少分率ｄＩ／Ｉにλ／４πを乗じた値であり、この際、λは光の波長である。
【００８５】
前記光吸収層は、３８０〜７８０ｎｍで消衰係数（ｋ）が０超過４以下であり、０．０１〜４であることが好ましく、０．０１〜３．５であってもよく、０．０１〜３であってもよく、０．１〜１であってもよい。
【００８６】
４００ｎｍ、好ましくは３８０〜７８０ｎｍの可視光線全波長領域で消衰係数（ｋ）が前記範囲であるため、可視光線範囲内で光吸収層の役割を果たすことができる。
【００８７】
例えば、樹脂中に染料を添加して光を吸収する方式を利用する場合と、上述のような消衰係数を有する材料を使用する場合は、光を吸収するスペクトルが異なる。樹脂中に染料を添加して光を吸収する場合、吸収波長帯が固定され、コーティング厚さの変化に伴って吸収量が変化する現象のみが発生する。また、所望の光吸収量を得るために、光吸収量を調節するために最小数マイクロメートル以上の厚さ変化が必要である。これに対し、消衰係数を有する材料では、厚さが数もしくは数十ナノメートルの規模で変化しても、吸収する光の波長帯が変わる。
【００８８】
一実施態様によると、前記光反射層は、金属層、金属酸化物層、金属窒化物層、金属酸窒化物層、炭素または炭素複合体層、または無機物層であることができる。前記光反射層は、単一層で構成されてもよく、２層以上の多層で構成されてもよい。
【００８９】
一例として、前記光反射層は、インジウム（Ｉｎ）、チタン（Ｔｉ）、スズ（Ｓｎ）、シリコン（Ｓｉ）、ゲルマニウム（Ｇｅ）、アルミニウム（Ａｌ）、銅（Ｃｕ）、ニッケル（Ｎｉ）、バナジウム（Ｖ）、タングステン（Ｗ）、タンタル（Ｔａ）、モリブデン（Ｍｏ）、ネオジム（Ｎｂ）、鉄（Ｆｅ）、クロム（Ｃｒ）、コバルト（Ｃｏ）、金（Ａｕ）、および銀（Ａｇ）から選択される１種または２種以上の材料；その酸化物；その窒化物；その酸窒化物；炭素および炭素複合体からなる群から選択される１種または２種以上の材料を含む単一層または多層であることができる。例えば、前記光反射層は、前記材料から選択される２つ以上の合金、その酸化物、窒化物、または酸窒化物を含むことができる。より具体的には、モリブデン、アルミニウム、または銅を含むことができる。他の一例によると、前記光反射層は、炭素または炭素複合体を含むインクを利用して製造されることで、高抵抗の反射層を実現することができる。炭素または炭素複合体としては、カーボンブラック、ＣＮＴなどが挙げられる。前記炭素または炭素複合体を含むインクは、上述の材料またはその酸化物、窒化物、または酸窒化物を含むことができ、例えば、インジウム（Ｉｎ）、チタン（Ｔｉ）、スズ（Ｓｎ）、シリコン（Ｓｉ）、ゲルマニウム（Ｇｅ）、アルミニウム（Ａｌ）、銅（Ｃｕ）、ニッケル（Ｎｉ）、バナジウム（Ｖ）、タングステン（Ｗ）、タンタル（Ｔａ）、モリブデン（Ｍｏ）、ネオジム（Ｎｂ）、鉄（Ｆｅ）、クロム（Ｃｒ）、コバルト（Ｃｏ）、金（Ａｕ）、および銀（Ａｇ）から選択される１種または２種以上の酸化物を含むことができる。前記炭素または炭素複合体を含むインクを印刷した後、硬化工程をさらに行うことができる。
【００９０】
前記光反射層は、２種以上の材料を含む場合、２種以上の材料を１つの工程、例えば、蒸着または印刷の方法により形成してもよいが、１種以上の材料で先に層を形成した後、さらに１種以上の材料で、その上に層を形成する方法が利用されることができる。例えば、インジウムやスズを蒸着して層を形成した後、炭素を含むインクを印刷してから硬化させることで、光反射層を形成することができる。前記インクには、チタン酸化物、シリコン酸化物のような酸化物がさらに含まれることができる。
【００９１】
一実施態様によると、前記光吸収層は、単一層であってもよく、２層以上の多層であってもよい。前記光吸収層は、３８０〜７８０ｎｍで消衰係数（ｋ）を有する材料、すなわち、消衰係数が０超過４以下、好ましくは０．０１〜４の材料からなることができる。例えば、前記光吸収層は、金属、メタロイド、および金属やメタロイドの酸化物、窒化物、酸窒化物、および炭化物からなる群から選択される１つまたは２つ以上を含むことができる。前記金属またはメタロイドの酸化物、窒化物、酸窒化物、または炭化物は、当業者が設定した蒸着条件などによって形成することができる。光吸収層は、光反射層と同一の金属、メタロイド、２種以上の合金または酸窒化物を含んでもよい。
【００９２】
例えば、前記光吸収層は、インジウム（Ｉｎ）、チタン（Ｔｉ）、スズ（Ｓｎ）、シリコン（Ｓｉ）、ゲルマニウム（Ｇｅ）、アルミニウム（Ａｌ）、銅（Ｃｕ）、ニッケル（Ｎｉ）、バナジウム（Ｖ）、タングステン（Ｗ）、タンタル（Ｔａ）、モリブデン（Ｍｏ）、ネオジム（Ｎｂ）、鉄（Ｆｅ）、クロム（Ｃｒ）、コバルト（Ｃｏ）、金（Ａｕ）、および銀（Ａｇ）から選択される１種または２種以上の材料；その酸化物；その窒化物；その酸窒化物；炭素および炭素複合体からなる群から選択される１種または２種以上の材料を含む単一層または多層であることができる。具体的な例として、前記光吸収層は、銅酸化物、銅窒化物、銅酸窒化物、アルミニウム酸化物、アルミニウム窒化物、アルミニウム酸窒化物、およびモリブデンチタン酸窒化物から選択される１種または２種以上を含む。
【００９３】
一例によると、前記光吸収層は、シリコン（Ｓｉ）またはゲルマニウム（Ｇｅ）を含む。
【００９４】
シリコン（Ｓｉ）またはゲルマニウム（Ｇｅ）からなる光吸収層は、４００ｎｍで屈折率（ｎ）が０〜８であり、０〜７であってもよく、消衰係数（ｋ）が０超過４以下、好ましくは０．０１〜４であり、０．０１〜３または０．０１〜１であってもよい。
【００９５】
他の一例によると、前記光吸収層は、銅酸化物、銅窒化物、銅酸窒化物、アルミニウム酸化物、アルミニウム窒化物、アルミニウム酸窒化物、およびモリブデンチタン酸窒化物から選択される１種または２種以上を含む。この場合、光吸収層は、４００ｎｍで屈折率（ｎ）が１〜３、例えば、２〜２．５であってもよく、消衰係数（ｋ）が０超過４以下、好ましくは０．０１〜２．５、好ましくは０．２〜２．５、より好ましくは０．２〜０．６であってもよい。
【００９６】
一例によると、前記光吸収層はＡｌＯｘＮｙ（ｘ＞０、ｙ＞０）である。
【００９７】
他の一例によると、前記光吸収層は、ＡｌＯｘＮｙ（０≦ｘ≦１．５、０≦ｙ≦１）であることができる。
【００９８】
他の一例によると、前記光吸収層は、ＡｌＯｘＮｙ（ｘ＞０、ｙ＞０）であり、全原子数１００％に対して、各原子の数が下記式を満たす。
【数６】
2021504192.tif 000008
【００９９】
一実施態様によると、前記光吸収層は、４００ｎｍ、好ましくは３８０〜７８０ｎｍで消衰係数（ｋ）を有する材料からなることができ、例えば、光吸収層／光反射層は、ＣｕＯ／Ｃｕ、ＣｕＯＮ／Ｃｕ、ＣｕＯＮ／Ａｌ、ＡｌＯＮ／Ａｌ、ＡｌＮ／ＡＬ／ＡｌＯＮ／Ｃｕ、ＡｌＮ／Ｃｕなどの材料で形成されることができる。
【０１００】
一実施態様によると、前記光反射層の厚さは、最終構造で所望の色相によって決定可能であり、例えば、１ｎｍ以上、好ましくは２５ｎｍ以上、例えば、５０ｎｍ以上、好ましくは７０ｎｍ以上である。
【０１０１】
一実施態様によると、前記光吸収層の厚さは５〜５００ｎｍ、例えば、３０〜５００ｎｍであることができる。
【０１０２】
一実施態様によると、前記光吸収層の領域毎の厚さ差は２〜２００ｎｍであり、所望の色相差によって決定可能である。
【０１０３】
一実施態様によると、前記光反射層の下面または前記光吸収層の上面に備えられた基材をさらに含むことができる。前記基材の上面の傾斜度のような表面特性は、前記光反射層および光吸収層の上面と同一であることができる。これは、光反射層と光吸収層が蒸着方法により形成されることで、基材、光反射層、および光吸収層が同一の角度の傾斜面を有することができる。例えば、上記のような構造は、基材の上面に傾斜面または立体構造を形成し、その上に、光反射層および光吸収層を順に蒸着するか、光吸収層および光反射層を順に蒸着することで実現されることができる。
【０１０４】
一例によると、前記基材の表面に傾斜面または立体構造を形成することは、紫外線硬化型樹脂にパターンを形成し、紫外線を利用して硬化することで製造してもよく、レーザーで加工する方法により行ってもよい。一実施態様によると、前記装飾部材は、装飾フィルムまたはモバイル機器のケースであることができる。前記装飾部材は、必要に応じて、粘着層をさらに含んでもよい。
【０１０５】
前記基材の材料は特に限定されず、上記のような方法により傾斜面または立体構造を形成する場合、当技術分野で公知の紫外線硬化型樹脂が用いられることができる。
【０１０６】
前記光吸収層上には、保護層がさらに備えられてもよい。
【０１０７】
一例によると、前記光吸収層または光反射層が備えられた基材の反対面には、接着剤層がさらに備えられてもよい。この接着剤層は、ＯＣＡ（ｏｐｔｉｃａｌｌｙ  ｃｌｅａｒ  ａｄｈｅｓｉｖｅ）層であることができる。前記接着剤層上には、必要に応じて、保護のための剥離層（ｒｅｌｅａｓｅ  ｌｉｎｅｒ）がさらに備えられることができる。
【０１０８】
本明細書では、光反射層および光吸収層を形成する方法の例として、スパッタリング方式のような蒸着を言及したが、本明細書に記載の実施態様に係る構成および特性を有することができれば、薄膜を製作するための様々な方式が適用可能である。例えば、蒸発蒸着法、ＣＶＤ（ｃｈｅｍｉｃａｌ  ｖａｐｏｒ  ｄｅｐｏｓｉｔｉｏｎ）、湿式コーティング（ｗｅｔ  ｃｏａｔｉｎｇ）などが用いられることができる。
［発明を実施するための形態］
【０１０９】
以下、実施例を挙げて本発明をより詳細に説明する。以下の実施例は、本発明を例示するためのものにすぎず、本発明の範囲を限定するためのものではない。
【０１１０】
実施例１および２
ＰＥＴ基材上に、青色顔料が分散された溶液を湿式コーティング（ｗｅｔ  ｃｏａｔｉｎｇ）工程により塗布し、青色カラーフィルムを形成した。ここで、形成されたカラーフィルムの物性を確認するために、図１８および図１９に示された構造で光透過率および光反射率を測定した値を図１８および図１９に示した。その上に窒素を添加し、反応性スパッタリング法（ｒｅａｃｔｉｖｅ  ｓｐｕｔｔｅｒｉｎｇ）によりＡｌＯＮ（５８ａｔ％のＡｌ、３．５ａｔ％のＯ、３８．５ａｔ％のＮ）光吸収層を形成した。この際、実施例１では、光吸収層の厚さを約４０ｎｍで形成し、実施例２では、光吸収層の厚さを約８０ｎｍで形成した。光吸収層上にＡｌをスパッタリング方式により蒸着し、光反射層（Ａｌ、厚さ１２０ｎｍ）を形成した。参照に、アルミニウム酸窒化物のｎおよびｋ値は図２０に示したとおりである。
【０１１１】
比較例１および２
カラーフィルムを積層していないことを除き、実施例１と同様に行った。比較例１、２および実施例１、２で製造された装飾フィルムの色相を図２１に示した。コニカミノルタ社のＣＭ−２６００ｄ装備で測定した可視光領域での反射率（ＳＣＩ、Ｓｐｅｃｕｌａｒ  Ｃｏｍｐｏｎｅｎｔ  Ｉｎｃｌｕｄｅｄ）を用いて色相を計算した。具体的な色相変換条件は、Ｄ６５光源で、視野角１０゜観察者を基準とした。
【０１１２】
図２１によると、実施例１と比較例１、実施例２と比較例２を比較すると、カラーフィルムの積層により色差△Ｅ＊ａｂが１を超えていることを確認することができ、光吸収層の組成や厚さが同一である場合にも、カラーフィルムの追加により、所望の色相を製作することができることが分かる。
【０１１３】
比較例３
ガラス上にＡｌをスパッタリング方式により蒸着して光反射層（Ａｌ、厚さ１２０ｎｍ）を形成した後、その上に、窒素を添加して反応性スパッタリング法（ｒｅａｃｔｉｖｅ  ｓｐｕｔｔｅｒｉｎｇ）によりＡｌＯＮ（５８ａｔ％のＡｌ、３．５ａｔ％のＯ、３８．５ａｔ％のＮ）光吸収層を形成した。比較例３では、光吸収層の厚さを１０ｎｍから１００ｎｍまで、１０ｎｍの間隔で１０種類の厚さを有するようにした。これから得られた装飾部材の空気を介して視認される色相を実施例１と同様に計算し、その結果を図２２に示した。各厚さでのＣＩＥ色座標Ｌ＊、ａ＊、ｂ＊値は、１Oｎｍ（９５．３２，−０．５１，２．２３）、２０ｎｍ（９１．２６，−１．３０，１１．００）、３０ｎｍ（８１．９１，−０．５３，３１．９０）、４０ｎｍ（６４．９１，１０．３７，４６．９２）、５０ｎｍ（４７．３０，２１．１９，３．８９）、６０ｎｍ（４７．８０，５．２２，−２１．２９）、７０ｎｍ（５８．８３，−５．５６，−１７．７７）、８０ｎｍ（６７．８０，−６．７８，−１０．０８）、９０ｎｍ（７３．４４，−６．３６，−２．４４）、１００ｎｍ（７６．５２，−６．４３，６．３９）であった。
【０１１４】
比較例４
ガラス上にＡｌＯＮ（５８ａｔ％のＡｌ、３．５ａｔ％のＯ、３８．５ａｔ％のＮ）光吸収層を形成した後、光反射層（Ａｌ、厚さ１２０ｎｍ）を形成したことを除き、比較例３と同様に行った。これから得られた装飾部材のガラスを介して視認される色相を実施例１と同様に計算し、その結果を図２２に示した。
【０１１５】
比較例５
光吸収層の厚さを、１２０ｎｍから３００ｎｍまで２０ｎｍの間隔で、１０種類の厚さを有するようにしたことを除き、比較例３と同様に行った。これから得られた装飾部材の空気を介して視認される色相を実施例１と同様に計算し、その結果を図２２に示した。
【０１１６】
比較例６
光吸収層の厚さを、１２０ｎｍから３００ｎｍまで２０ｎｍの間隔で、１０種類の厚さを有するようにしたことを除き、比較例４と同様に行った。これから得られた装飾部材のガラスを介して視認される色相を実施例１と同様に計算し、その結果を図２２に示した。
【０１１７】
比較例３〜６による装飾部材の各厚さでのＣＩＥ  Ｌａｂ座標値を下記表１および表２に示した。
【０１１８】
【表１】
2021504192.tif 000009
【表２】
2021504192.tif 000010
【０１１９】
実施例３〜６
実施例３および５は、光吸収層上に赤色顔料が分散された溶液を湿式コーティング（ｗｅｔ  ｃｏａｔｉｎｇ）工程により塗布して赤色カラーフィルムを形成したことを除き、比較例３および５と同様に行った。実施例４および６は、光吸収層を形成する前に、ガラス上に赤色顔料が分散された溶液を湿式コーティング（ｗｅｔ  ｃｏａｔｉｎｇ）工程により塗布して赤色カラーフィルムを形成したことを除き、比較例４および６と同様に行った。ここで、形成されたカラーフィルムの物性を確認するために、図１８および図１９に示された構造で光透過率および光反射率を測定した値を図１８および図１９に示した。これから得られた実施例３および５の装飾部材の空気を介して視認される色相と、実施例４および６の装飾部材のガラスを介して視認される色相を、実施例１と同様に計算し、その結果を図２３に示した。
【０１２０】
実施例３〜６による装飾部材の各厚さでのＣＩＥ  Ｌａｂ座標値を下記表３および表４に示した。
【０１２１】
【表３】
2021504192.tif 000011
【表４】
2021504192.tif 000012
【０１２２】
実施例７〜１０
実施例７〜１０では、赤色カラーフィルムの代わりに、青色カラーフィルムを使用したことを除き、それぞれ実施例３〜６と同様に行った。この際、青色カラーフィルムは実施例１と同一である。これから得られた実施例７および９の装飾部材の空気を介して視認される色相と、実施例８および１０の装飾部材のガラスを介して視認される色相を、実施例１と同様に計算し、その結果を図２４に示した。
【０１２３】
実施例７〜１０による装飾部材の各厚さでのＣＩＥ  Ｌａｂ座標値を下記表５および表６に示した。
【０１２４】
【表５】
2021504192.tif 000013
【表６】
2021504192.tif 000014
【０１２５】
実施例１１〜１４
実施例１１〜１４では、赤色カラーフィルムの代わりに、金色カラーフィルムを使用したことを除き、それぞれ実施例３〜６と同様に行った。ここで、形成されたカラーフィルムの物性を確認するために、図１８および図１９に示された構造で光透過率および光反射率を測定した値を図１８および図１９に示した。これから得られた実施例１１および１３の装飾部材の空気を介して視認される色相、実施例１２および１４の装飾部材のガラスを介して視認される色相を、実施例１と同様に計算し、その結果を図２５に示した。
【０１２６】
実施例１１〜１４による装飾部材の各厚さでのＣＩＥ  Ｌａｂ座標値を下記表７および表８に示した。
【０１２７】
【表７】
2021504192.tif 000015
【表８】
2021504192.tif 000016
【０１２８】
実施例１５〜１８
実施例１５〜１８では、赤色カラーフィルムの代わりに、ｏｒｃｈｉｄカラーフィルムを使用したことを除き、それぞれ実施例３〜６と同様に行った。ここで、形成されたカラーフィルムの物性を確認するために、図１８および図１９に示された構造で光透過率および光反射率を測定した値を図１８および図１９に示した。これから得られた実施例１５および１７の装飾部材の空気を介して視認される色相、実施例１６および１８の装飾部材のガラスを介して視認される色相を、実施例１と同様に計算し、その結果を図２６に示した。
【０１２９】
図２２〜図２６によると、比較例に比べて、カラーフィルムを適用した実施例で、カラーフィルムの積層により色差△Ｅ＊ａｂが１を超えていることを確認することができ、光吸収層の組成や厚さが同一である場合にも、種々の色相のカラーフィルムの追加により、所望の色相を製作することができることが分かる。
【０１３０】
実施例１５〜１８による装飾部材の各厚さでのＣＩＥ  Ｌａｂ座標値を下記表９および表１０に示した。
【０１３１】
【表９】
2021504192.tif 000017
【表１０】
2021504192.tif 000018
【０１３２】
実施例１９〜２１
平板ガラスの代わりに、図２７のような異色性パターンを有するガラスを使用したことを除き、実施例３と同様に赤色カラーフィルムを含む装飾部材を製造した。これらの実施例で製造された装飾部材の空気を介して視認される色相を実施例１と同様に計算した結果を図２８に示した。この際、光吸収層のＬｏｗ  Ａｎｇｌｅで見える側の厚さと、Ｈｉｇｈ  Ａｎｇｌｅで見える側の厚さは、実施例１９がそれぞれ３０ｎｍおよび１０ｎｍであ、実施例２０がそれぞれ８０ｎｍおよび３０ｎｍであり、実施例２１がそれぞれ１４０ｎｍ／５０ｎｍであった。
【０１３３】
実施例２２〜２４
平板ガラスの代わりに、図２７のような異色性パターンを有するガラスを使用したことを除き、実施例７と同様に青色カラーフィルムを含む装飾部材を製造した。これらの実施例で製造された装飾部材の空気を介して視認される色相を実施例１と同様に計算した結果を図２８に示した。この際、光吸収層のＬｏｗ  Ａｎｇｌｅで見える側の厚さと、Ｈｉｇｈ  Ａｎｇｌｅで見える側の厚さは、実施例２２がそれぞれ３０ｎｍおよび１０ｎｍであり、実施例２３がそれぞれ８０ｎｍおよび３０ｎｍであり、実施例２４がそれぞれ１４０ｎｍおよび５０ｎｍであった。
【０１３４】
実施例２５〜２７
平板ガラスの代わりに、図２７のような異色性パターンを有するガラスを使用したことを除き、実施例１１と同様に金色カラーフィルムを含む装飾部材を製造した。これらの実施例で製造された装飾部材の空気を介して視認される色相を実施例１と同様に計算した結果を図２８に示した。この際、光吸収層のＬｏｗ  Ａｎｇｌｅで見える側の厚さと、Ｈｉｇｈ  Ａｎｇｌｅで見える側の厚さは、実施例２５がそれぞれ３０ｎｍおよび１０ｎｍであり、実施例２６がそれぞれ８０ｎｍおよび３０ｎｍであり、実施例２７がそれぞれ１４０ｎｍおよび５０ｎｍであった。
【０１３５】
比較例７〜９
カラーフィルムを追加していないことを除き、実施例１９〜２１と同様に装飾部材を製造し、製造された装飾部材の空気を介して視認される色相を実施例１と同様に計算した結果を図２８に示した。図２８によると、カラーフィルムの積層により色差△Ｅ＊ａｂが１を超えていることを確認することができ、光吸収層の組成や厚さが同一である場合にも、種々の色相のカラーフィルムの追加により、所望の色相を製作することができることが分かる。
【０１３６】
図２８の結果を下記表１１〜表１３に示した。
【０１３７】
【表１１】
2021504192.tif 000019
【表１２】
2021504192.tif 000020
【表１３】
2021504192.tif 000021
【０１３８】
実施例２８〜３０
平板ガラスの代わりに、図２７のような異色性パターンを有するガラスを使用したことを除き、実施例４と同様に赤色カラーフィルムを含む装飾部材を製造した。これらの実施例で製造された装飾部材のガラスを介して視認される色相を実施例１と同様に計算した結果を図２９に示した。この際、光吸収層のＬｏｗ  Ａｎｇｌｅで見える側の厚さと、Ｈｉｇｈ  Ａｎｇｌｅで見える側の厚さは、実施例２８がそれぞれ３０ｎｍおよび１０ｎｍであり、実施例２９がそれぞれ８０ｎｍおよび３０ｎｍであり、実施例３０がそれぞれ１４０ｎｍおよび５０ｎｍであった。
【０１３９】
実施例３１〜３３
平板ガラスの代わりに、図２７のような異色性パターンを有するガラスを使用したことを除き、実施例８と同様に青色カラーフィルムを含む装飾部材を製造した。これらの実施例で製造された装飾部材のガラスを介して視認される色相を実施例１と同様に計算した結果を図２９に示した。この際、光吸収層のＬｏｗ  Ａｎｇｌｅで見える側の厚さと、Ｈｉｇｈ  Ａｎｇｌｅで見える側の厚さは実施例３１がそれぞれ３０ｎｍおよび１０ｎｍであり、実施例３２がそれぞれ８０ｎｍおよび３０ｎｍであり、実施例３３がそれぞれ１４０ｎｍおよび５０ｎｍであった。
【０１４０】
実施例３４〜３６
平板ガラスの代わりに、図２７のような異色性パターンを有するガラスを使用したことを除き、実施例１２と同様に金色カラーフィルムを含む装飾部材を製造した。これらの実施例で製造された装飾部材のガラスを介して視認される色相を実施例１と同様に計算した結果を図２９に示した。この際、光吸収層のＬｏｗ  Ａｎｇｌｅで見える側の厚さと、Ｈｉｇｈ  Ａｎｇｌｅで見える側の厚さは、実施例３４がそれぞれ３０ｎｍおよび１０ｎｍであり、実施例３５がそれぞれ８０ｎｍおよび３０ｎｍであり、実施例３６がそれぞれ１４０ｎｍおよび５０ｎｍであった。
【０１４１】
比較例１０〜１２
カラーフィルムを追加していないことを除き、実施例２８〜３０と同様に装飾部材を製造し、製造された装飾部材の空気を介して視認される色相を実施例１と同様に計算した結果を図２９に示した。図２９によると、カラーフィルムの積層により色差△Ｅ＊ａｂが１を超えていることを確認することができ、光吸収層の組成や厚さが同一である場合にも、種々の色相のカラーフィルムの追加により、所望の色相を製作することができることが分かる。
【０１４２】
図２９の結果を下記表１４〜表１６に示した。
【０１４３】
【表１４】
2021504192.tif 000022
【表１５】
2021504192.tif 000023
【表１６】
2021504192.tif 000024
【０１４４】
実施例３７
図２７のような異色性パターンを有するガラス上に、実施例１と同様に青色カラーフィルムを形成した後、反応性スパッタリング蒸着を利用して、光吸収層としてアルミニウム酸窒化物層を形成した。ベース圧力（Ｂａｓｅ  Ｐｒｅｓｓｕｒｅ）３Ｘ１０−６Ｔｏｒｒ、プロセス圧力３ｍＴｏｒｒの真空条件下で蒸着工程を行い、Ａｒガスは１００ｓｃｃｍに調節し、反応性ガスのＮ２は１４ｓｃｃｍに調節した。前記光吸収層上に、光反射層としてアルミニウム層を厚さ１００ｎｍで蒸着した。このように製造された装飾部材のガラスを介して観察された色相を比較した結果を図３０に示した。
【０１４５】
比較例１３
青色カラーフィルムを形成していないことを除き、実施例３７と同様に行った。このように製造された装飾部材のガラスを介して観察された色相を比較した結果を図３０に示した。
【０１４６】
図３０から、比較例１３でＨｉｇｈ  ＡｎｇｌｅとＬｏｗ  Ａｎｇｌｅの色相差は△Ｅ＊ａｂ=９．８８であり、実施例３７でＨｉｇｈ  ＡｎｇｌｅとＬｏｗ  Ａｎｇｌｅの色相差は△Ｅ＊ａｂ=８．９９であった。青色カラーフィルムを追加しても、比較例１３の装飾部材の異色性特性は維持され、且つＨｉｇｈ  ＡｎｇｌｅとＬｏｗ  Ａｎｇｌｅで示す色相調節が可能であることを確認することができた。
【図１】
2021504192.tif 000025
【図２】
2021504192.tif 000026
【図３】
2021504192.tif 000027
【図４】
2021504192.tif 000028
【図５】
2021504192.tif 000029
【図６】
2021504192.tif 000030
【図７】
2021504192.tif 000031
【図８】
2021504192.tif 000032
【図９】
2021504192.tif 000033
【図１０（ａ）】
2021504192.tif 000034
【図１０（ｂ）】
2021504192.tif 000035
【図１０（ｃ）】
2021504192.tif 000036
【図１０（ｄ）】
2021504192.tif 000037
【図１０（ｅ）】
2021504192.tif 000038
【図１０（ｆ）】
2021504192.tif 000039
【図１０（ｇ）】
2021504192.tif 000040
【図１０（ｈ）】
2021504192.tif 000041
【図１０（ｉ）】
2021504192.tif 000042
【図１１】
2021504192.tif 000043
【図１２】
2021504192.tif 000044
【図１３】
2021504192.tif 000045
【図１４】
2021504192.tif 000046
【図１５】
2021504192.tif 000047
【図１６】
2021504192.tif 000048
【図１７】
2021504192.tif 000049
【図１８】
2021504192.tif 000050
【図１９】
2021504192.tif 000051
【図２０】
2021504192.tif 000052
【図２１】
2021504192.tif 000053
【図２２】
2021504192.tif 000054
【図２３】
2021504192.tif 000055
【図２４】
2021504192.tif 000056
【図２５】
2021504192.tif 000057
【図２６】
2021504192.tif 000058
【図２７】
2021504192.tif 000059
【図２８】
2021504192.tif 000060
【図２９】
2021504192.tif 000061
【図３０】
2021504192.tif 000062
【図３１】
2021504192.tif 000063
【国際調査報告】
2021504192.tif 000064
2021504192.tif 000065
2021504192.tif 000066
2021504192.tif 000067